(57)【特許請求の範囲】
【請求項１】
次に掲げる酸化物を重量による下記の範囲内で含み、
SiO2                   64 〜 75％
Al2O3                   0 〜  5％
B2O3                    0 〜  5％
CaO                     5 〜 15％
MgO                     0 〜  5％
Na2O                   10 〜 18％
K2O                     0 〜  5％
そして着色剤として次に掲げるものを重量による下記の範囲内で含んでなり、
Fe2O3 （全鉄分）    0.45  〜2.5％
CoO                 0.00１〜0.02％
Se                  0     〜0.0009％
FeO含有量がFe2O3の形で表された全鉄分含有量の16〜55％に相当している着色ガラス組成物であり、当該ガラスの光源Ａの下での光の透過率（TLA）よりも全エネルギー透過率（TE）の方が小さく、3.85mmの厚さについてのＴEが10〜48％でありそしてTLAが20〜60％であって、且つ当該着色ガラスの刺激純度が7.6％に等しいかそれ未満である着色ガラス組成物。
【請求項２】
FeO含有量がFe2O3の形で表された全鉄分の20〜40％に相当することを特徴とする、請求項１記載の組成物。
【請求項３】
着色剤として下記のものを含有することを特徴とする、請求項１又は２記載の組成物。
Fe2O3 （全鉄分）    0.45  〜1％
CoO                 0.001 〜0.01％
Se                  0.0002〜0.0009％
【請求項４】
着色剤として下記のものを含有することを特徴とする、請求項１又は２記載の組成物。
Fe2O3 （全鉄分）    1     〜1.8％
CoO                 0.005 〜0.02％
Se                  0.0005〜0.0009％
【請求項５】
着色剤として下記のものを含有することを特徴とする、請求項１又は２記載の組成物。
Fe2O3 （全鉄分）    0.8   〜1.8％
CoO                 0.001 〜0.01％
【請求項６】
着色剤として下記のものを含有することを特徴とする、請求項１又は２記載の組成物。
Fe2O3 （全鉄分）    1.3   〜2.5％
CoO                 0.005 〜0.015％
【請求項７】
請求項１から６までのいずれか一つによって組成が定められ、そして厚さが２〜８mmである着色ガラス板を含む窓ガラス。
【請求項８】
フロントガラス、横前方の窓ガラス、横後方の窓ガラス及び後部窓ガラスを含んでなる、自動車に取付けられた一式の窓ガラスであって、可動式と固定式両方の横後方の窓ガラス、及び後部窓ガラスが、請求項７記載の窓ガラスから構成されていることを特徴とする一式の窓ガラス。
【請求項９】
横後方の窓ガラスと後部窓ガラスが、所定の厚さについて光源Ａの下での光の全透過率を異にする窓ガラスからそれぞれ構成されてなることを特徴とする、請求項８記載の一式の窓ガラス。
【請求項１０】
横後方の窓を構成する窓ガラスの光源Ａの下での全透過率が厚さ3.85mmの場合に30〜60％であり、後部窓を構成する窓ガラスの光源Ａの下での全透過率が同じ厚さの場合に20〜45％であることを特徴とする、請求項９記載の一式の窓ガラス。
【請求項１１】
次に掲げる酸化物を重量による下記の範囲内で含み、
SiO2                   64 〜 75％
Al2O3                   0 〜  5％
B2O3                    0 〜  5％
CaO                     5 〜 15％
MgO                     0 〜  5％
Na2O                   10 〜 18％
K2O                     0 〜  5％
そして着色剤として次に掲げるものを重量による下記の範囲内で含んでなり、
Fe2O3 （全鉄分）    0.5   〜1.5％
CoO                 0.003 〜0.015％
Cr2O3               0.025 〜0.09％
Se                  0     〜0.0025％
FeO含有量がFe2O3の形で表された全鉄分含有量の16〜55％に相当している着色ガラス組成物であり、当該ガラスの光源Ａの下での光の透過率（TLA）よりも全エネルギー透過率（TE）の方が小さく、3.85mmの厚さについてのＴEが10〜48％でありそしてTLAが20〜60％である着色ガラス組成物。
【請求項１２】
FeO含有量がFe2O3の形で表された全鉄分の20〜40％に相当することを特徴とする、請求項11記載の組成物。
【請求項１３】
請求項11又は12によって組成が定められ、そして厚さが２〜８mmである着色ガラス板を含む窓ガラス。
【請求項１４】
フロントガラス、横前方の窓ガラス、横後方の窓ガラス及び後部窓ガラスを含んでなる、自動車に取付けられた一式の窓ガラスであって、可動式と固定式両方の横後方の窓ガラス、及び後部窓ガラスが、請求項13記載の窓ガラスから構成されていることを特徴とする一式の窓ガラス。
【請求項１５】
横後方の窓ガラスと後部窓ガラスが、所定の厚さについて光源Ａの下での光の全透過率を異にする窓ガラスからそれぞれ構成されてなることを特徴とする、請求項14記載の一式の窓ガラス。
【請求項１６】
横後方の窓を構成する窓ガラスの光源Ａの下での全透過率が厚さ3.85mmの場合に30〜60%であり、後部窓を構成する窓ガラスの光源Ａの下での全透過率が同じ厚さの場合に20〜45％であることを特徴とする、請求項15記載の一式の窓ガラス。
【発明の詳細な説明】
本発明は、窓ガラス、とりわけ自動車に取付けるための窓ガラスの製造用の着色ガラス組成物に関する。本発明は、更にとりわけ、自動車の横後方の窓や後部の窓を形成するのに適当な窓ガラスを製造するのを可能にするガラス組成物を目的にしている。
自動車の設計者は、美的価値についてばかりでなく、着色ガラスが果すことのできる機能的役割、すなわち危険な照明条件での視界及び／又は車内の人の快適さを向上させることについても配慮して、顧客に着色窓ガラスを提案する。
この後者の面から、ガラスのはまった領域の割合は新しいモデルでは年ごとに増加しているので、温室効果は乗り物の空調において考慮に入れるべきますます重要な因子である。この効果を軽減することができるやり方の一つは、近赤外の放射線の透過は少ないけれども、可視スペクトルの透過は通常のフロントガラスより少なくはあるが車内の人にとってなお受け入れられるものであるという窓ガラスの改良によるものである。
米国特許第4104076号明細書は、鉄、コバルト、クロム及び／又はウランの酸化物を基礎材料とし、そしてセレンを含むことがあるガラスを提案している。これらのガラスは二つのカテゴリーに分類することができる。それらの二つのカテゴリーとは、すなわち、40〜55％の光透過率を有するブロンズガラスと、光透過率が35〜45％であるグレーガラスである。特に建築物用の窓ガラスの生産に用いようとするこれらのガラスは、6.2mmの厚さについて50％未満という伝統的な全エネルギー透過率を有する。
欧州特許出願公開第0349909号明細書は、鉄及びコバルトの酸化物を基礎材料とし、少なくとも30ppmのセレンが加えられる、グレー色のガラスを提案している。これらのガラスの特徴は、厚さ5.56mmについて言えば、光の透過率が５〜20％であり、全エネルギー透過率が40％未満であることである。実例として挙げられたガラスは、全てが光の透過率よりもエネルギーの透過率の方が大きい。
本発明は、特定の厚さについて適度の全光透過率と、対応するより小さい全エネルギー透過率とを有する、全体として着色されたガラスを提供しようとする。
本発明はまた、一つの同じ自動車に窓ガラスの形でもって取付けることができる、異なる組成を有する着色ガラスを提供しようとする。
本発明によれば、これらの目的は、次に揚げる成分を下記の範囲によって定められる重量割合で含む組成の着色ガラスによって達成される。
SiO2                   64 〜 75％
Al2O3                   0 〜  5％
B2O3                    0 〜  5％
CaO                     5 〜 15％
MgO                     0 〜  5％
Na2O                   10 〜 18％
K2O                     0 〜  5％
及び着色剤として、
Fe2O3 （全鉄分）    0.45  〜2.5％
CoO                 0.001 〜0.02％
Se                  0     〜0.0025％
Cr2O3               0     〜0.1％
これらのガラスは光源Ａの下での光透過率（TLA）よりも全エネルギー透過率（ＴE）の方が小さく、3.85mmの厚さについて言えば透過率ＴEは10〜48％であり、透過率TLAは20〜60％である。
本発明による組成物は、ガラスの精製を容易にするのを目的としてガラス化し得る混合物に加えられる化合物に由来する他の成分を極く少量含有してもよい。これは、例えば、混合物に加えられた硫酸塩の分解に由来するSO3について言えることである。
本発明によるガラスは、通常の炉で生産して、溶融スズ浴でのフロートガラスの周知の技術によって連続の帯状のものにすることができる。
本発明によるガラスは、光源Ｃの下でどちらかと言えば低い刺激純度を有する。それは一般に15％未満であり、最も多くの場合には12％未満である。
本発明によるガラスの透過特性とそれらの光源Ｃの下での主波長は、それらの酸化還元状態によって左右される。本発明によれば、Fe2O3の形で表した全鉄分の16〜55％は酸化第一鉄の形態であることができる。より一般的には、全鉄分のうちの20〜40％が酸化第一鉄の形態にある。
本発明によるガラスは、グレーの色合いを有し、大体において無彩色であって、490〜560nmの範囲にわたる光源Ｃの下での主波長に対応する中間の色相を通じて青／緑色から緑／黄色まで変化することができる。
本発明によるガラスは、着色剤として鉄及びコバルトの酸化物を使用し、場合によっては酸化クロムとセレンを加えることで、所望の透過特性を具備し、後者には刺激純度を低減する効果がある。
本発明によるガラスは、所望される特性の関数として当然に選ばれた割合でもって、これらの着色剤のうちの一部分のみを含むことができ、あるいはこれらの着色剤の全体を含むことができる。
このように、本発明によるガラスは着色剤として鉄及びコバルトの酸化物を、そしてまた場合によってはセレンを、含むことができる。この一群に属する本発明の好ましいガラスにおける着色剤の重量割合は、所望の性質に応じていろいろに変わりうる。
グレーの色合いを有するガラスであって、光の透過率が高い（TLA＞40％）ことで特徴づけられるガラスは、重量で定義される下記の範囲内の着色剤を含む。
（Ｉ）
Fe2O3 （全鉄分）    0.45  〜1％
CoO                 0.00１〜0.01％
Se                  0.0002〜0.002％
やはりグレーの色合いを有するが、光の透過率がより低く（TLA＜40％）て透過率ＴEがガラス（Ｉ）のそれよりも明らかに低いことで特徴づけられるガラスは、下記に明らかにされる重量割合の範囲内の着色剤を含む。
（II）
Fe2O3 （全鉄分）    １    〜1.8％
CoO                 0.005 〜0.02％
Se                  0.0005〜0.0025％
この一群に属するけれどもことによるとセレンを含有しなくてもよいガラスの中で、TLAが高く（＞40％）てＴEが比較的低いガラスを区別することが可能である。そのようなガラスは、次に揚げる着色剤を下記の重量範囲内で含む。
（III）
Fe2O3 （全鉄分）    0.8   〜1.8％
CoO                 0.001 〜0.01％
やはりセレンを含有しなくてもよいガラスのカテゴリー内で、前述のガラス（III）よりもTLAとＴEが明らかに低いガラスを定義することも可能である。これらのガラスは、次に揚げる重量割合でもって、高含有量の鉄酸化物を酸化コバルトと共に有する。
（IV）
Fe2O3 （全鉄分）    1.3   〜2.5％
CoO                 0.005 〜0.015％
もちろんのことながら、ガラス（III）と（IV）は先に明らかにされた一般的範囲内においてセレンを含むことができる。
酸化鉄及び酸化コバルト、そして可能性のあるセレンとは別に、本発明によるガラスはまた酸化クロムを含有してもよい。この一群に属する本発明の好ましいガラスにおける着色剤の含有量は、次に示す重量範囲によって定められる。
（Ｖ）
Fe2O3 （全鉄分）    0.5   〜1.5％
CoO                 0.003 〜0.015％
Cr2O3               0.025 〜0.09％
Se                  0     〜0.0025％
本発明のガラスを調製するためには、平板ガラス工業からの通常のガラスを基礎組成物として使用し、そしてこれに、所定の厚さに対して所望の光学的特性と外観とを得るのを可能にする割合でもって着色剤が加えられる。選択された基礎ガラスは次に示す重量組成を有する。
SiO2                       72.1％
Al2O3                       0.74％
CaO                         8.90％
MgO                         3.79％
Na2O                       14.16％
K2O                         0.11％
SO3                         0.20％
着色剤はこのガラスにシリカを減らして加えられる。
下記の表は、本発明を例示するガラス組成物の、とりわけ上記のＩ〜Ｖの群のガラスの一連の実例を示すものである。着色剤の含有量は重量百分率で表されている。これらのガラスの種々の特性についての値を厚さ3.85mmの窓ガラスで測定した。本発明による一定のガラスによって達成される純度レベルは、これらのガラスにおけるセレンの含有量が非常に少ないことを考慮とすると注目すべきものである。本発明によるガラス全部について、Fe2O3（全鉄分）／Se比は200よりも大きい。
先に示したように、本発明によるガラスはフロートガラスの技術により連続の帯状のものにしてもよい。この帯状のものを切断して得られたガラス板は、２〜８mmの厚さを有する。これらのガラス板は単独で使用することができ、あるいは無色のガラスと一緒にして、自動車の横後方の窓や後部の窓に取付けることができる窓ガラスを形成することができる。
これらの窓ガラスは、フロントガラスと横前方の窓ガラスを構成する他の窓ガラスと共に窓ガラス一式にすることで取付けることができる。このようにして自動車の窓ガラス一式を複数の窓ガラスで構成することができ、所定の厚さについての光源Ａの下でその全光透過率は、フロントガラスから後部の窓に至るまで漸進的に低下する。
本発明によるガラスから得られた窓ガラスは、自動車のための上記のような一式の窓ガラスで有利に使用することができる。
例えば、開放式の窓であろうと固定式の窓であろうと、横後方の窓の窓ガラスは、3.85mmの厚さについて言うと、光源Ａの下での光の全透過率がおおよそ30〜60％であるガラスから製造することができる。それらは、同じ厚さについて光源Ａの下での光の全透過率がおおよそ20〜45％であるガラスから作られた後部窓ガラスと組み合わせることができる。
この種の窓ガラス一式は、下記の表では例10及び例３で示されるガラスから製造することができよう。例10のガラスから作製された窓ガラスは横後方の窓ガラスとして役立ち、例３のガラスから作られた窓ガラスは後部の窓ガラスを構成しよう。
0003749251.tif 000002
0003749251.tif 000003
0003749251.tif 000004